(57)【要約】【課題】黒色顔料に用いたときに、可視光の遮蔽性、電気絶縁性、及び溶媒や樹脂への分散性のいずれをも高いレベルで向上させることができる、カーボン被覆粒子を提供する。【解決手段】黒色顔料に用いられる、カーボン被覆粒子１であって、基材粒子２と、基材粒子２の表面２ａの少なくとも一部を被覆しており、アモルファスカーボンを含有する、被覆層３と、を備え、カーボン被覆粒子１の平均粒子径が、１０ｎｍ以上、５００ｎｍ以下であり、カーボン被覆粒子１の粒子径のＣＶ値が、２５％以下である、カーボン被覆粒子１。【選択図】図１
2020186307.tif 000002
【特許請求の範囲】
【請求項１】
黒色顔料に用いられるカーボン被覆粒子であって、
基材粒子と、
前記基材粒子の表面の少なくとも一部を被覆しており、アモルファスカーボンを含有する、被覆層と、
を備え、
前記カーボン被覆粒子の平均粒子径が、１０ｎｍ以上、５００ｎｍ以下であり、
前記カーボン被覆粒子の粒子径のＣＶ値が、２５％以下である、カーボン被覆粒子。
【請求項２】
前記カーボン被覆粒子全体の重量に対する前記被覆層の被覆量が、５重量％以上、５０重量％以下である、請求項１に記載のカーボン被覆粒子。
【請求項３】
前記基材粒子が、中実粒子である、請求項１又は２に記載のカーボン被覆粒子。
【請求項４】
前記基材粒子が、無機粒子である、請求項１〜３のいずれか１項に記載のカーボン被覆粒子。
【請求項５】
前記基材粒子が、樹脂粒子である、請求項１〜３のいずれか１項に記載のカーボン被覆粒子。
【請求項６】
前記カーボン被覆粒子の平均球形度が、９０％以上である、請求項１〜５のいずれか１項に記載のカーボン被覆粒子。
【請求項７】
前記カーボン被覆粒子の体積抵抗率が、１．０×１０７Ω・ｃｍ以上である、請求項１〜６のいずれか１項に記載のカーボン被覆粒子。
【請求項８】
前記カーボン被覆粒子を用いた塗膜での平均ＯＤ値が、０．１以上である、請求項１〜７のいずれか１項に記載のカーボン被覆粒子。
【請求項９】
請求項１〜８のいずれか１項に記載のカーボン被覆粒子を含む、黒色顔料。
【発明の詳細な説明】
【技術分野】
【０００１】
本発明は、カーボンにより被覆されたカーボン被覆粒子及び該カーボン被覆粒子を用いた黒色顔料に関する。
【背景技術】
【０００２】
従来、カーボンブラック等の黒色粒子は、顔料、充填剤、耐候性改善剤等として広く使用されている。また、このようなカーボン粒子は、液晶カラーディスプレイのブラックマトリックス用顔料としても使用されている。例えば、特許文献１では、酸素量で規定したカーボンブラック顔料を、絶縁性の高い樹脂皮膜で被覆して電気抵抗性を向上させたカーボンブラック顔料が提案されている。また、特許文献２には、表面を有機物処理した絶縁性カーボンブラック顔料、あるいは樹脂で被覆することにより電気抵抗性を向上させたカーボンブラック顔料を使用して絶縁性ブラックマトリックスを形成する方法が記載されている。
【０００３】
しかしながら、カーボンブラック顔料は、導電性を有する材料であり、樹脂被覆をしても絶縁性を十分に発揮することは困難であった。また、これらのカーボン粒子では、高い遮光率を有するとされているものの、可視光の遮蔽性が不十分であるという問題があった。
【０００４】
さらに、カーボン粒子を樹脂着色剤、印刷インキ、塗料等の着色剤として使用する場合は、カーボン粒子が優れた分散性、着色性を有することが求められる。そこで、カーボン粒子の着色性を向上させるために、粒子径を大きくすることが試みられているが、粒子径の大きいカーボン粒子は、インクや塗料のビヒクルや樹脂に配合した場合、沈降が起こり易く、分散性や流動性の低下を引き起こすという問題があった。
【０００５】
また、粒子径にバラツキが少なく、単分散性の高い黒色粒子は、電子ペーパー等に利用されている電気泳動型の表示素子に有用である。しかしながら、カーボンブラックのような従来のカーボン粒子では、単分散性が不十分であり、凝集が起こり易いという問題があった。
【０００６】
そこで、下記の特許文献３では、アモルファスカーボンを含有する黒色粒子が提案されている。特許文献３の黒色粒子は、比重が１．８ｇ／ｃｍ３以下、ゼータ電位が−７０ｍＶ〜８０ｍＶ、波長４００ｎｍ〜８００ｎｍで測定した全光線反射率の平均が５％以下、ラマンスペクトルで測定した場合のＧバンドとＤバンドとのピーク強度比が１．２以上であることを特徴としている。
【先行技術文献】
【特許文献】
【０００７】
【特許文献１】特許第３５４３５０１号公報
【特許文献２】特許第４３３８４７９号公報
【特許文献３】国際公開第２０１７／１４２０８７号
【発明の概要】
【発明が解決しようとする課題】
【０００８】
本発明者らは、特許文献３の黒色粒子では、粒子径を制御することが難しく、その結果光沢が不十分となり、きめ細やかな塗膜を形成することができない場合が生じることを見出した。また、可視光の遮蔽性や、電気絶縁性がなお不十分となる場合があることを見出した。
【０００９】
本発明の目的は、黒色顔料に用いたときに、可視光の遮蔽性、電気絶縁性、及び溶媒や樹脂への分散性のいずれをも高いレベルで向上させることができる、カーボン被覆粒子及び該カーボン被覆粒子を用いた黒色顔料を提供することにある。
【課題を解決するための手段】
【００１０】
本発明に係るカーボン被覆粒子は、黒色顔料に用いられるカーボン被覆粒子であって、基材粒子と、前記基材粒子の表面の少なくとも一部を被覆しており、アモルファスカーボンを含有する、被覆層と、を備え、前記カーボン被覆粒子の平均粒子径が、１０ｎｍ以上、５００ｎｍ以下であり、前記カーボン被覆粒子の粒子径のＣＶ値が、２５％以下である。
【００１１】
本発明に係るカーボン被覆粒子のある特定の局面では、前記カーボン被覆粒子全体の重量に対する前記被覆層の被覆量が、５重量％以上、５０重量％以下である。
【００１２】
本発明に係るカーボン被覆粒子の別の特定の局面では、前記基材粒子が、中実粒子である。
【００１３】
本発明に係るカーボン被覆粒子の他の特定の局面では、前記基材粒子が、無機粒子である。
【００１４】
本発明に係るカーボン被覆粒子のさらに他の特定の局面では、前記基材粒子が、樹脂粒子である。
【００１５】
本発明に係るカーボン被覆粒子のさらに他の特定の局面では、前記カーボン被覆粒子の平均球形度が、９０％以上である。
【００１６】
本発明に係るカーボン被覆粒子のさらに他の特定の局面では、前記カーボン被覆粒子の体積抵抗率が、１．０×１０７Ω・ｃｍ以上である。
【００１７】
本発明に係るカーボン被覆粒子のさらに他の特定の局面では、前記カーボン被覆粒子を用いた塗膜での平均ＯＤ値が、０．１以上である。
【００１８】
本発明に係る黒色顔料は、本発明に従って構成されるカーボン被覆粒子を含む。
【発明の効果】
【００１９】
本発明によれば、黒色顔料に用いたときに、可視光の遮蔽性、電気絶縁性、及び溶媒や樹脂への分散性のいずれをも高いレベルで向上させることができる、カーボン被覆粒子及び該カーボン被覆粒子を用いた黒色顔料を提供することができる。
【図面の簡単な説明】
【００２０】
【図１】本発明の一実施形態に係るカーボン被覆粒子を示す模式的断面図である。
【発明を実施するための形態】
【００２１】
以下、図面を参照しつつ、本発明の具体的な実施形態を説明することにより、本発明を明らかにする。
【００２２】
図１は、本発明の一実施形態に係るカーボン被覆粒子を示す模式的断面図である。図１に示すように、カーボン被覆粒子１は、基材粒子２と、被覆層３とを備える。カーボン被覆粒子１は、黒色顔料に用いることができる。
【００２３】
基材粒子２の形状は、特に限定されないが、本実施形態では、球状の粒子である。基材粒子２の表面２ａを覆うように、被覆層３が設けられている。被覆層３は、本実施形態のように、基材粒子２の表面２ａの全部を覆っていてもよく、一部を覆っていてもよい。被覆層３は、アモルファスカーボンを含有している。
【００２４】
本実施形態において、カーボン被覆粒子１の平均粒子径は、１０ｎｍ以上、５００ｎｍ以下である。また、カーボン被覆粒子１の粒子径のＣＶ値は、２５％以下である。
【００２５】
なお、粒子径のＣＶ値（％）とは、粒子径の標準偏差を平均粒子径で割った値を百分率で表したものであり、下記式（１）により求められる数値のことである。ＣＶ値が小さいほど粒子径のばらつきが小さいことを意味する。
【００２６】
粒子径のＣＶ値（％）＝（粒子径の標準偏差／平均粒子径）×１００…式（１）
【００２７】
平均粒子径及び標準偏差は、例えば、ＦＥ−ＴＥＭを用いて測定することができる。平均粒子径及び標準偏差は、電子顕微鏡写真中において任意に選ばれた例えば１００個の粒子の平均粒子径及び標準偏差から求めることができる。
【００２８】
本実施形態のカーボン被覆粒子１は、上記の構成を備えるので、黒色顔料に用いたときに、可視光の遮蔽性、電気絶縁性、及び溶媒や樹脂への分散性のいずれをも高いレベルで向上させることができる。
【００２９】
従来、カーボンブラックのようなカーボン粒子は、導電性を有する材料であり、樹脂被覆をしても絶縁性を十分に発揮することは困難である。また、このようなカーボン粒子は、高い遮光率を有するとされているものの、可視光の遮蔽性が十分でないという問題がある。
【００３０】
さらに、カーボンブラックのようなカーボン粒子を樹脂着色剤、印刷インキ、塗料等の着色剤として使用する場合、インクや塗料のビヒクルや樹脂に配合すると、沈降が起こり易く、分散性や流動性の低下を引き起こすという問題がある。また、このようなカーボン粒子は、単分散性が十分でなく、凝集が起こり易いという問題がある。
【００３１】
本発明者らは、基材粒子の表面の少なくとも一部が、アモルファスカーボンを含有する被覆層により被覆されている、カーボン被覆粒子に着目した。特に、カーボン被覆粒子の平均粒子径及び粒子径のＣＶ値を特定の範囲とすることにより、黒色顔料に用いたときに、可視光の遮蔽性、電気絶縁性、及び溶媒や樹脂への分散性のいずれをも高いレベルで向上させることができることを見出した。
【００３２】
本発明においては、カーボン被覆粒子の被覆層が、アモルファスカーボンを含有しているので、従来のカーボン粒子に比べて作製が容易であり、コストを削減することができる。また、カーボンブラックなどの従来のカーボン粒子に比べ、可視光の遮蔽性、電気絶縁性、及び溶媒や樹脂への分散性を高めることができる。
【００３３】
また、カーボン被覆粒子が、基材粒子と、基材粒子の表面の少なくとも一部を被覆している被覆層とにより構成されているので、基材粒子の粒子径を制御するだけで、カーボン被覆粒子全体の粒子径を容易に制御することができる。そのため、平均粒子径が１０ｎｍ以上、５００ｎｍ以下であり、粒子径のＣＶ値が２５％以下のカーボン被覆粒子を容易に得ることができる。
【００３４】
カーボン被覆粒子の平均粒子径を１０ｎｍ以上、５００ｎｍ以下と小さくすることにより、光沢があり、きめ細やかな塗膜を形成することができる。一方、例えば、可視光で乱反射する２００μｍ〜３００μｍ程度の粒子径を有する場合、マット調となり易い。
【００３５】
カーボン被覆粒子の粒子径のＣＶ値を２５％以下とすることにより、粒子径のばらつきを小さくすることができ、カーボン被覆粒子の単分散性を高めることができる。そのため、黒色顔料に用いたときに、カーボン被覆粒子をより細密に充填することができ、可視光に対する遮蔽性を高めることができる。
【００３６】
また、様々な形状の基材粒子を適宜選定することにより、得られるカーボン粒子の形状を容易に制御することができる。また、硬い基材粒子や、柔らかい基材粒子を選定することにより、例えば、トナー用塗料や車両用の粉体塗料などの用途に適したカーボン被覆粒子を得ることができる。
【００３７】
あるいは、用いる基材粒子の比重により、容易に比重調整をすることもできる。例えば、バインダー樹脂に対する比重を大きくすることにより、より一層光沢があり、きめ細やかな塗膜とすることができる。
【００３８】
本発明においては、カーボン被覆粒子の平均粒子径は、１０ｎｍ以上、好ましくは３０ｎｍ以上、５００ｎｍ以下、好ましくは３００ｎｍ以下、より好ましくは１００ｎｍ以下である。カーボン被覆粒子の平均粒子径が上記下限値以上である場合、黒色顔料に用いたときに可視光の遮蔽性をより一層高めることができる。また、カーボン被覆粒子の平均粒子径が上記上限値以下である場合、より一層光沢があり、きめ細やかな塗膜を形成することができる。
【００３９】
本発明において、カーボン被覆粒子の粒子径のＣＶ値は、２５％以下、好ましくは２０％以下である。カーボン被覆粒子の粒子径のＣＶ値が上記上限値以下である場合、粒子径のばらつきをより一層小さくすることができ、カーボン被覆粒子の単分散性をより一層高めることができる。そのため、カーボン被覆粒子をより細密に充填することができ、可視光に対する遮蔽性をより一層高めることができる。なお、カーボン被覆粒子の粒子径のＣＶ値の下限値は、特に限定されないが、例えば、０．１％とすることができる。
【００４０】
本発明において、カーボン被覆粒子の平均球形度は、好ましくは９０％以上、より好ましくは９５％以上である。カーボン被覆粒子の平均球形度が上記下限値以上である場合、電気絶縁性や可視光の遮蔽性をより一層高めることができる。なお、カーボン被覆粒子の平均球形度の下限値は、特に限定されないが、例えば、８０％とすることができる。
【００４１】
カーボン被覆粒子の平均球形度（短径／長径）は、ＦＥ−ＴＥＭやＦＥ−ＳＥＭを用いて撮影された電子顕微鏡写真について、画像解析装置を用いて解析処理することにより測定することができる。平均球形度は、電子顕微鏡写真中において任意に選ばれた例えば１００個の粒子について、球形度の平均値を求めることにより算出することができる。
【００４２】
本発明において、カーボン被覆粒子の体積抵抗率は、好ましくは１．０×１０７Ω・ｃｍ以上、より好ましくは１．０×１０８Ω・ｃｍ以上、さらに好ましくは１．０×１０１１Ω・ｃｍ以上である。この場合、電気絶縁性をより一層高めることができる。なお、カーボン被覆粒子の体積抵抗率の上限値は、特に限定されないが、例えば、１．０×１０１８Ω・ｃｍとすることができる。また、カーボン被覆粒子の体積抵抗率は、例えば、粉体抵抗測定システムを用いて測定することができる。
【００４３】
本発明において、カーボン被覆粒子を用いた塗膜での平均ＯＤ値（光学濃度）は、好ましくは０．１以上、より好ましくは０．５以上である。この場合、可視光領域において黒色度をより一層高めることができ、可視光の遮蔽性をより一層高めることができる。なお、平均ＯＤ値の上限値は特に限定されないが、例えば、１とすることができる。また、平均ＯＤ値は、例えば、分光光度計により測定することができる。
【００４４】
本発明において、カーボン被覆粒子の比重は、好ましくは１．２ｇ／ｃｍ３以上、好ましくは１．８ｇ／ｃｍ３以下である。カーボン被覆粒子の比重が上記下限値以上である場合、より一層光沢があり、きめ細やかな塗膜とすることができる。また、カーボン被覆粒子の比重が上記上限値以下である場合、樹脂中や溶媒中での分散性をより一層高めることができる。
【００４５】
本発明において、カーボン被覆粒子全体の重量に対する被覆層の被覆量は、好ましくは５重量％以上、より好ましくは１０重量％以上、好ましくは５０重量％以下、より好ましくは４０重量％以下である。被覆層の被覆量が上記下限値以上である場合、黒色顔料に用いたときに可視光の遮蔽性をより一層高めることができる。
【００４６】
なお、被覆層の被覆量は、カーボン被覆粒子の熱重量分析をしたときに、１００℃〜９００℃の温度範囲における重量損失から求めることができる。熱重量分析は、熱重量・熱量同時測定装置（セイコーインスツル社製、品番：ＴＧ／ＤＴＡ６２００）を用いて測定することができる。なお、上記熱重量分析は、下記の条件で測定する。
【００４７】
雰囲気：空気
昇温速度：１０℃／分
温度範囲：３０℃〜９００℃
【００４８】
ここで、上記「１００℃〜９００℃の温度範囲における重量損失」とは、１００℃に到達したときの重量を基準に求める。
【００４９】
被覆層の被覆量は、反応時間や反応温度を適宜設定することにより求めることができる。
【００５０】
本発明の黒色顔料は、このようなカーボン被覆粒子を含んでいる。そのため、可視光の遮蔽性、電気絶縁性、及び溶媒や樹脂への分散性のいずれをも高いレベルで向上させることができる
【００５１】
以下、基材粒子及び被覆層について、より詳細に説明する。
【００５２】
（基材粒子）
基材粒子の形状は、特に限定されず、例えば、球状、略球状、楕円球状、略楕円球状、鱗片状、板状、円盤状、半球状、星型状、花弁状、リボン状、ヒトデ状、不定形状、多角板状、楕円板状等の扁平状、棒状、針状、紡錘状などの形状が挙げられる。なかでも、基材粒子の形状は、球状であることが好ましい。
【００５３】
基材粒子の平均粒子径は、特に限定されないが、好ましくは１ｎｍ以上、より好ましくは１０ｎｍ以上、好ましくは５００ｎｍ以下、より好ましくは３００ｎｍ以下である。基材粒子の平均粒子径が上記下限値以上である場合、黒色顔料に用いたときに可視光の遮蔽性をより一層高めることができる。また、基材粒子の平均粒子径が上記上限値以下である場合、より一層光沢があり、きめ細やかな塗膜を形成することができる。
【００５４】
基材粒子は、多孔質粒子でないことが好ましい。従って、基材粒子は、中実粒子であることが好ましい。この場合、基材粒子の硬さをより一層容易に制御することができ、より一層広範な塗膜に用いることができる。なお、基材粒子の比表面積は、好ましくは０．０１ｍ２／ｇ以上、より好ましくは１ｍ２／ｇ以上、好ましくは２００ｍ２／ｇ以下、より好ましくは１００ｍ２／ｇ以下である。基材粒子の比表面積は、ガス吸着式細孔径分布装置により測定することができる。
【００５５】
基材粒子は、無機粒子であってもよく、有機粒子であってもよい。有機粒子は、樹脂粒子であることが好ましい。
【００５６】
無機粒子を構成する無機材料としては、特に限定されないが、例えば、金属元素、半金属元素、アルカリ金属、又はアルカリ土類金属等を用いることができる。これらは、１種を単独で用いてもよく、複数種を併用してもよい。
【００５７】
金属元素としては、例えば、チタン、アルミニウム、セリウム、ネオジウム、タングステン、バナジウム、鉛、亜鉛、ニッケル、ビスマス、スズ、スカンジウム、ジルコニウム等を用いることができる。
【００５８】
半金属元素としては、例えば、ケイ素、ホウ素、ゲルマニウム、ヒ素、テルル等を用いることができる。
【００５９】
アルカリ金属としては、例えば、リチウム、ナトリウム、カリウム、ルビジウム、セシウム、フランシウム等を用いることができる。
【００６０】
アルカリ土類金属としては、例えば、マグネシウム、カルシウム、ストロンチウム、バリウム、ラジウム等を用いることができる。
【００６１】
また、このような無機材料の酸化物、塩化物、硫化物、炭酸塩、珪酸塩、燐酸塩、硝酸塩、硫酸塩、またはこれらの複合物であってもよい。なかでも、無機材料の酸化物が好ましい。
【００６２】
無機粒子を構成する無機材料としては、シリカ、アルミナ、ジルコニア、又はチタニアであることが好ましく、シリカであることがより好ましい。
【００６３】
樹脂粒子を構成する樹脂としては、例えば、スチレン含有重合体、アクリル含有重合体、ポリエステル樹脂、ポリカーボネート樹脂、塩化ビニル樹脂、又はポリプロピレン樹脂が挙げられる。なかでも、スチレン含有重合体又はアクリル含有重合体が好ましい。これらは、１種を単独で用いてもよく、複数種を併用してもよい。
【００６４】
スチレン含有重合体としては、例えば、ポリスチレン、ＡＢＳ（アクリロニトリル・ブタジエン・スチレン共重合体）、ＡＡＳ（アクリロニトリル・スチレン・特殊アクリルエラストマー共重合体）、ＡＥＳ（アクリロニトリル・スチレン・ＥＰＤＭなどのエラストマー共重合体）、ＡＳ（スチレン・アクリロニトリル共重合体）等が挙げられる。
【００６５】
アクリル含有重合体としては、例えば、アクリル酸エステル、メタクリル酸エステル（アクリル酸エステル及びメタクリル酸エステルを総称して（メタ）アクリル酸エステルともいう）、アクリル酸、メタクリル酸等の単独重合体あるいは共重合体が挙げられる。（メタ）アクリル酸エステルとしては、炭素数１〜４のアルキル基を有するアルキル（メタ）アクリレートが好ましく、メチルメタクリレートがさらに好ましい。また、共重合し得るモノマーとしては、酢酸ビニル等のビニルエステル、スチレン、ビニルトルエン等の芳香族ビニル、アクリロニトリル、メタクリロニトリル等のシアン化ビニル等が挙げられる。
【００６６】
（被覆層）
被覆層は、基材粒子の表面の少なくとも一部を覆っている。被覆層は、基材粒子の表面の３０％以上を覆っていることが好ましく、５０％以上を覆っていることがより好ましく、７０％以上を覆っていることがさらに好ましい。この場合、黒色顔料に用いたときに、可視光の遮蔽性、電気絶縁性、及び溶媒や樹脂への分散性をより一層高めることができる。なお、被覆層は、基材粒子の表面の全部を覆っていてもよい。
【００６７】
被覆層は、アモルファスカーボンを含有する。アモルファスカーボンを用いることで、緻密性の高い被覆層を形成することができる。被覆層を構成するアモルファスカーボンは、ｓｐ２結合とｓｐ３結合が混在したアモルファス構造を有し、炭素からなるものであるが、ラマンスペクトルを測定した場合のＧバンドとＤバンドのピーク強度比が１．５以上であることが好ましい。
【００６８】
アモルファスカーボンをラマン分光で測定した場合、ｓｐ２結合に対応したＧバンド（１５８０ｃｍ−１付近）及びｓｐ３結合に対応したＤバンド（１３６０ｃｍ−１付近）の２つのピークが明確に観察される。なお、炭素材料が結晶性の場合には、上記の２バンドのうち、いずれかのバンドが極小化していく。例えば、単結晶ダイヤモンドの場合は、１５８０ｃｍ−１付近のＧバンドがほとんど観察されない。一方、高純度グラファイト構造の場合は、１３６０ｃｍ−１付近のＤバンドがほとんど観察されない。
【００６９】
ＧバンドとＤバンドのピーク強度比（Ｇバンドでのピーク強度／Ｄバンドでのピーク強度）が上記下限値以上である場合、形成された被覆層の緻密性をより一層高めることができ、高温における粒子間の焼結抑制効果もより一層高めることができる。
【００７０】
上記ピーク強度比が１．５未満であると、被覆層の緻密性と高温における焼結抑制効果が不十分であることだけではなく、膜の密着性及び膜の強度も低下する場合がある。上記ＧバンドとＤバンドのピーク強度比は１．７以上であることがより好ましく、１０以下であることが好ましい。
【００７１】
上記被覆層は、カーボン以外の元素を含有してもよい。カーボン以外の元素としては、例えば、窒素、水素、酸素等が挙げられる。このような元素の含有量は、カーボンとカーボン以外の元素との合計に対して、１０原子％以下であることが好ましい。
【００７２】
被覆層を構成するアモルファスカーボンは、オキサジン樹脂由来の炭化物であることが好ましい。上記オキサジン樹脂は、低温で炭化が可能であることから、コストを低減することが可能となる。
【００７３】
上記オキサジン樹脂は、一般にフェノール樹脂に分類される樹脂であるが、フェノール類とホルムアルデヒドに加えて、さらにアミン類を加えて反応させることで得られる熱硬化樹脂である。なお、フェノール類において、フェノール環にさらにアミノ基があるようなタイプ、例えば、パラアミノフェノールのようなフェノールを用いる場合には、上記反応でアミン類を加える必要はなく、炭化もし易い傾向にある。炭化のし易さでは、ベンゼン環ではなく、ナフタレン環を用いることで、さらに炭化がし易くなる。
【００７４】
オキサジン樹脂としては、ベンゾオキサジン樹脂、ナフトオキサジン樹脂があり、このうち、ナフトオキサジン樹脂は、最も低温で炭化しやすいため好適である。以下にオキサジン樹脂の構造の一部として、ベンゾオキサジン樹脂の部分構造を式（２）に、ナフトオキサジン樹脂の部分構造を式（３）に示す。
【００７５】
【化１】
2020186307.tif 000003
【００７６】
このように、オキサジン樹脂とは、ベンゼン環又はナフタレン環に付加した６員環をもつ樹脂のことをさし、その６員環には、酸素と窒素が含まれ、これが名前の由来となっている。
【００７７】
オキサジン樹脂を用いることにより、エポキシ樹脂等の他の樹脂に比べてかなり低温でアモルファスカーボンの被膜を得ることが可能となる。具体的には２００℃以下の温度で炭化が可能である。特に、ナフトオキサジン樹脂を用いることで、より低温で炭化させることができる。
【００７８】
このように、オキサジン樹脂を用いて、より低温で炭化させることにより、アモルファスカーボンを含有し、緻密性の高い被覆層を形成することができる。
【００７９】
アモルファスカーボンを含有し、緻密性の高い被覆層を形成できる理由については明らかではない。しかしながら、例えば、オキサジン樹脂としてナフタレンオキサジン樹脂を使用した場合、樹脂中のナフタレン構造が低温加熱によって局部的に繋がり、分子レベルで層状構造が形成されるためであると考えられる。上記層状構造は、高温処理されていないため、グラファイトのような長距離の周期構造までは進展しないため、結晶性は示さない。
【００８０】
得られたカーボンが、グラファイトのような構造であるか、アモルファス構造であるかは、後述するＸ線回折法によって、２θが２６．４°の位置にピークが検出されるか否かにより確認することができる。
【００８１】
上記ナフトオキサジン樹脂の原料として用いられるのは、フェノール類であるジヒドロキシナフタレンと、トリアジンやホルムアルデヒド、アミン類である。なお、これらについては後述するものとする。
【００８２】
アモルファスカーボンは、オキサジン樹脂を５０℃〜９００℃の温度で加熱処理することにより得られるものであることが好ましい。オキサジン樹脂を５０℃〜３５０℃の温度で加熱処理することにより得られるものであることがより好ましい。低温で炭化が可能なナフトオキサジン樹脂を用いる場合、より一層低温でアモルファスカーボンとすることができる。低温で作製することにより、コストをより一層削減し、より一層簡便なプロセスでアモルファスカーボンを得ることができる。
【００８３】
本発明において、被覆層の平均膜厚は、好ましくは０．５ｎｍ以上、好ましくは５０ｎｍ以下、より好ましくは３０ｎｍ以下である。被覆層の平均膜厚が上記下限値以上である場合、黒色顔料に用いたときに可視光の遮蔽性をより一層高めることができる。
【００８４】
被覆層の膜厚の変動係数（ＣＶ値）は、好ましくは７％以下である。ＣＶ値が小さいほど膜厚のばらつきを小さくすることができ、黒色顔料に用いたときに、可視光の遮蔽性、電気絶縁性、及び溶媒や樹脂への分散性のいずれをもより一層高いレベルで向上させることができる。膜厚のＣＶ値の下限値は、特に限定されないが、例えば、５０％とすることができる。
【００８５】
膜厚のＣＶ値（％）とは、標準偏差を平均膜厚で割った値を百分率で表したものであり、下記式（４）により求められる数値である。ＣＶ値が小さいほど膜厚のばらつきが小さいことを意味する。
【００８６】
膜厚のＣＶ値（％）＝（膜厚の標準偏差／平均膜厚）×１００  …式（４）
【００８７】
平均膜厚及び標準偏差は、例えば、ＦＥ−ＳＥＭを用いて測定することができる。平均膜厚及び標準偏差は、電子顕微鏡写真中において任意に選ばれた例えば１００個の粒子の平均膜厚及び標準偏差から求めることができる。
【００８８】
本発明においては、飛行時間型二次イオン質量分析法（ＴＯＦ−ＳＩＭＳ）によって被覆層を測定した場合、ベンゼン環に由来する質量スペクトル、及びナフタレン環に由来する質量スペクトルのうち少なくとも１つが検出されることが好ましい。このようなベンゼン環、ナフタレン環に由来する質量スペクトルが検出されることで、オキサジン樹脂が含有するカーボンに由来するものであることを確認できると同時に、緻密性の高い被覆層を得ることができる。
【００８９】
本発明において、ベンゼン環に由来する質量スペクトルとは、７７．１２付近の質量スペクトルをいい、ナフタレン環に由来する質量スペクトルとは、１２７．２７付近の質量スペクトルをいう。なお、上記測定は、例えば、ＴＯＦ−ＳＩＭＳ装置（ＩＯＮ−ＴＯＦ社製）等を用いて行うことができる。
【００９０】
本発明においては、Ｘ線回折法によって被覆層を測定した場合、２θが２６．４°の位置にピークが検出されないことが好ましい。上記２θが２６．４°の位置のピークは、グラファイトの結晶ピークであり、このような位置にピークが検出されないことで、被覆層を形成するカーボンがアモルファス構造であるということができる。なお、上記測定は、例えば、Ｘ線回折装置（ＳｍａｒｔＬａｂ  Ｍｕｌｔｉｐｕｒｐｏｓｅ、リガク社製）等を用いて行うことができる。
【００９１】
本発明において、被覆層は、アモルファスカーボンのみからなるものであってもよく、アモルファスカーボンと他成分を含有するものであってもよい。
【００９２】
以下、カーボン被覆粒子の製造方法の詳細について説明する。
【００９３】
（製造方法）
本発明のカーボン被覆粒子を製造する方法としては、例えば、ホルムアルデヒド、脂肪
族アミン、及びジヒドロキシナフタレンを含有する混合溶液を調製する工程と、基材粒子を混合溶液に添加し、反応させる工程と、加熱処理する工程を備える方法を用いることができる。なお、加熱処理する工程における温度は、１００℃〜９００℃であることが好ましく、１５０℃〜６００℃であることがより好ましい。
【００９４】
本発明のカーボン被覆粒子の一例としての製造方法では、まず、ホルムアルデヒド、脂肪族アミン、及びジヒドロキシナフタレンを含有する混合溶液を調製する。
【００９５】
ホルムアルデヒドは不安定であるので、ホルムアルデヒド溶液であるホルマリンを用いることが好ましい。ホルマリンは、通常、ホルムアルデヒド及び水に加えて、安定剤として少量のメタノールが含有されている。ホルムアルデヒドは、ホルムアルデヒド含量が明確なものであれば、ホルマリンであっても構わない。また、ホルムアルデヒドには、その重合形態としてパラホルムアルデヒドがあり、原料として使用可能であるが、反応性が劣る場合があるため、好ましくは上記ホルマリンが用いられる。
【００９６】
上記脂肪族アミンは、一般式Ｒ−ＮＨ２で表され、Ｒは炭素数５以下のアルキル基であることが好ましい。炭素数５以下のアルキル基としては、例えば、メチル基、エチル基、ｎ−プロピル基、イソプロピル基、シクロプロピル基、ｎ−ブチル基、イソブチル基、ｓ−ブチル基、ｔ−ブチル基、シクロブチル基、シクロプロピルメチル基、ｎ−ペンチル基、シクロペンチル基、シクロプロピルエチル基、又はシクロブチルメチル基が挙げられる。分子量を小さくする方が好ましいので、置換基Ｒは、メチル基、エチル基、プロピル基などが好ましく、より具体的には、メチルアミン、エチルアミン、プロピルアミン等が好ましく使用できる。最も好ましいものは、分子量が最も小さなメチルアミンである。
【００９７】
上記ジヒドロキシナフタレンとしては、多くの異性体がある。例えば、１，３−ジヒドロキシナフタレン、１，５−ジヒドロキシナフタレン、１，６−ジヒドロキシナフタレン、１，７−ジヒドロキシナフタレン、２，３−ジヒドロキシナフタレン、２，６−ジヒドロキシナフタレン、２，７−ジヒドロキシナフタレンが挙げられる。このうち、反応性の高さから、１，５−ジヒドロキシナフタレン、２，６−ジヒドロキシナフタレンが好ましい。さらに、１，５−ジヒドロキシナフタレンが最も反応性が高いので好ましい。
【００９８】
上記混合溶液中におけるジヒドロキシナフタレン、脂肪族アミン、ホルムアルデヒドの３成分の比率については、ジヒドロキシナフタレン１モルに対して、脂肪族アミンを１モル、ホルムアルデヒドを２モル配合することが最も好ましい。
【００９９】
反応条件によっては、反応中に揮発などにより原料を失うので、最適な配合比は正確に上記比率とは限らないが、ジヒドロキシナフタレン１モルに対して、脂肪族アミンを０．８モル〜１．２モル、ホルムアルデヒドを１．６モル〜２．４モルの配合比の範囲で配合することが好ましい。上記脂肪族アミンを０．８モル以上とすることにより、オキサジン環を十分に形成することができ、重合を好適に進めることができる。また、１．２モル以下とすることにより、反応に必要なホルムアルデヒドを余計に消費することがないため、反応が順調に進み、所望のナフトオキサジンを得ることができる。同様に、ホルムアルデヒドを１．６モル以上とすることで、オキサジン環を十分に形成することができ、重合を好適に進めることができる。また、２．４モル以下とすることで、副反応の発生を低減できるため好ましい。
【０１００】
上記混合溶液は、上記３原料を溶解し、反応させるための溶媒を含有することが好ましい。上記溶媒としては、例えば、メタノール、エタノール、イソプロパノール等のアルコール類、テトラヒドロフラン、ジオキサン、ジメチルホルムアミド、ジメチルアセトアミド、ジメチルスルホキシド、Ｎ−メチルピロリドン等の通常樹脂を溶解するために用いられる溶媒が挙げられる。上記溶媒としては、単一成分のみを使ってもよく、二種類以上の混合溶媒を使ってもよい。
【０１０１】
上記混合溶液中の溶媒の添加量は特に限定されないが、ジヒドロキシナフタレン、脂肪族アミン及びホルムアルデヒドを含む原料を１００質量部とした場合は、通常３００質量部〜２００００質量部で配合することが好ましい。３００質量部以上とすることで、溶質を十分に溶解することができるため、被膜を形成した際に均一な被膜とすることができ、２００００質量部以下とすることで、被覆層の形成に必要な濃度を確保することができる。
【０１０２】
次に、基材粒子を上記混合溶液に添加し、反応させる。反応を進行させることにより基材粒子の表面にナフトオキサジン樹脂からなる層を形成することができる。この反応は、常温で進行するが、反応時間をより短縮することができるため、４０℃以上に加温することが好ましい。加温を続けることで、作製されたオキサジン環が開き、重合が起こると分子量が増加し、ナフトオキサジン樹脂となる。反応が進みすぎると溶液の粘度が増し被覆に適さない場合がある。
【０１０３】
また、例えば、ホルムアルデヒド、脂肪族アミン及びジヒドロキシナフタレンの混合液を一定時間反応させた後に基材粒子を添加してもよい。また、基材粒子への被覆をより一層均一に行うためには、被覆反応時に基材粒子が分散された状態であることが好ましい。分散方法としては、撹拌、超音波、回転などの公知の方法を用いることができる。また、分散状態を改善するために、適当な分散剤を添加してもよい。さらに反応を行なった後に、熱風等により溶媒を乾燥除去することにより、樹脂を基材粒子の表面により均一に被覆させてもよい。加熱乾燥方法についても特に限定されない。
【０１０４】
次に、加熱処理する工程を行う。これにより被覆した樹脂が炭化されてアモルファスカーボンからなる被覆層とすることができる。
【０１０５】
熱処理における温度は、好ましくは１００℃〜９００℃、より好ましくは１５０℃〜６００℃である。低温で炭化が可能なナフトオキサジン樹脂を用いることにより、さらに低温でアモルファスカーボンとすることができる。
【０１０６】
加熱処理は、空気中で行ってもよいし、窒素、アルゴンなどの不活性ガス雰囲気下で行ってもよい。熱処理温度が３５０℃以上の場合は、不活性ガス雰囲気下であることがより好ましい。また、上記加熱処理を行った後、さらに加熱処理を行ってもよい。
【０１０７】
以下、実施例により本発明をさらに具体的に説明するが、本発明はこれらの実施例によって何ら限定されるものではなく、その要旨を変更しない範囲において適宜変更可能である。
【０１０８】
（実施例１）
シリカ粒子（日産化学社製、平均粒子径５２．４ｎｍ）を１５０ｍｇと、１，５−ジヒドロキシナフタレン（東京化成社製）４２．０ｍｇ、ヘキサヒドロ−１，３，５−トリメチル−１，３，５−トリアジン（東京化成社製）３３．６ｍｇをエタノール５０ｍｌに順次添加したエタノール混合溶液を作製した。
【０１０９】
次に、得られた混合液を、７５℃で２４時間加熱撹拌した。溶液を遠心分離（２０，０００ｒｐｍ、１０分）し、上澄みを除去した。得られた沈殿物をエタノールに分散させ、再度遠心分離を行った。この操作を２度行った後に、室温で１２時間真空乾燥することにより、アモルファスカーボンを含有する被覆層により被覆された黒色のカーボン被覆粒子を得た。
【０１１０】
（実施例２）
シリカ粒子（日産化学社製、平均粒子径５２．４ｎｍ）を１５０ｍｇと、１，５−ジヒドロキシナフタレン（東京化成社製）８．３ｍｇ、ヘキサヒドロ−１，３，５−トリメチル−１，３，５−トリアジン（東京化成社製）７．１ｍｇをエタノール５０ｍｌに順次添加したエタノール混合溶液を作製した。
【０１１１】
次に、得られた混合液を、７５℃で２４時間加熱撹拌した。溶液を遠心分離（２０，０００ｒｐｍ、１０分）し、上澄みを除去した。得られた沈殿物をエタノールに分散させ、再度遠心分離を行った。この操作を２度行った後に、室温で１２時間真空乾燥することにより、アモルファスカーボンを含有する被覆層により被覆された黒色のカーボン被覆粒子を得た。
【０１１２】
（実施例３）
シリカ粒子（日産化学社製、平均粒子径  ２２．１ｎｍ）３００ｍｇをイオン交換水２０ｍｌに分散させた溶液と、１，５−ジヒドロキシナフタレン（東京化成社製）８４．２ｍｇとヘキサヒドロ−１，３，５−トリメチル−１，３，５−トリアジン（東京化成社製）６７.５ｍｇをエタノール８０ｍｌに添加した溶液をそれぞれ調製し、混合した。
【０１１３】
次に、得られた混合液を、７５℃で２４時間加熱撹拌した。溶液を遠心分離（１５，０００ｒｐｍ、２０分）し、上澄みを除去した。得られた沈殿物をエタノールとイオン交換水の８：２混合液に分散させ、再度遠心分離を行った。この操作を２度行った後に、室温で１２時間真空乾燥することにより、アモルファスカーボンを含有する被覆層により被覆された黒色のカーボン被覆粒子を得た。
【０１１４】
（実施例４）
シリカ粒子（日産化学社製、平均粒子径  １０．２ｎｍ）３００ｍｇをイオン交換水２０ｍｌに分散させた溶液と、１，５−ジヒドロキシナフタレン（東京化成社製）８４．２ｍｇとヘキサヒドロ−１，３，５−トリメチル−１，３，５−トリアジン（東京化成社製）６７.８ｍｇをエタノール８０ｍｌに添加した溶液をそれぞれ調製し、混合した。
【０１１５】
次に、得られた混合液を、７５℃で２４時間加熱撹拌した。溶液を遠心分離（１５，０００ｒｐｍ、２０分）し、上澄みを除去した。得られた沈殿物をエタノールとイオン交換水の８：２混合液に分散させ、再度遠心分離を行った。この操作を２度行った後に、室温で１２時間真空乾燥することにより、アモルファスカーボンを含有する被覆層により被覆された黒色のカーボン被覆粒子を得た。
【０１１６】
（比較例１）
１，５−ジヒドロキシナフタレン（１，５−ＤＨＮ、東京化成社製）１．２０ｇと、１，３，５−トリアジン（東京化成社製）０．９８ｇをエタノール２０ｍｌ及びＤＭＦ（Ｎ，Ｎ−ジメチルホルムアミド）３０ｍｌに順次溶解し、エタノール混合溶液を作製した。次に、得られた混合溶液を８０℃で６時間加熱撹拌（回転数：３００ｒｐｍ）した。溶液をガラスフィルターで濾過し、エタノールで３回洗浄した後に、３５０℃で３時間真空乾燥した。その後、１１０℃で２時間加熱することで、黒色のカーボン粒子を得た。
【０１１７】
（比較例２）
１，５−ジヒドロキシナフタレン（１，５−ＤＨＮ、東京化成社製）１．２０ｇと、１，３，５−トリアジン（東京化成社製）０．９８ｇをエタノール２５０ｍｌに順次溶解し、エタノール混合溶液を作製した。次に、得られた混合溶液を８０℃で６時間加熱撹拌（回転数：３００ｒｐｍ）した。溶液をガラスフィルターで濾過し、エタノールで３回洗浄した後に、窒素雰囲気で４００℃で２時間加熱処理し、黒色のカーボン粒子を得た。
【０１１８】
（比較例３）
１，５−ジヒドロキシナフタレン（１，５−ＤＨＮ、東京化成社製）１．２０ｇと、１，３，５−トリアジン（東京化成社製）０．９８ｇをエタノール２５０ｍｌに順次溶解し、エタノール混合溶液を作製した。次に、得られた混合溶液を８０℃で６時間加熱撹拌（回転数：３００ｒｐｍ）した。溶液をガラスフィルターで濾過し、エタノールで３回洗浄した後に、窒素雰囲気で８００℃で２時間加熱処理し、黒色のカーボン粒子を得た。
【０１１９】
［評価］
（平均粒子径、ＣＶ値及び平均球形度）
実施例及び比較例で得られた粒子のＦＥ−ＳＥＭ像を、画像解析ソフト（ＷＩＮＲＯＯＦ、三谷商事社製）を用いて解析することにより、平均粒子径を測定した。また、標準偏差を算出し、得られた数値から粒子径の変動係数（ＣＶ値）を算出した。さらに、粒子の最小径と最大径との比から球形度を求め、平均球形度を算出した。なお、平均粒子径、標準偏差、及び平均球形度は、電子顕微鏡写真中において任意に選んだ１００個の粒子の平均粒子径、標準偏差、及び平均球形度を求めた。
【０１２０】
（被覆量）
実施例で得られた粒子について、熱重量・熱量同時測定装置（セイコーインスツル株式会社製、品番：ＴＧ／ＤＴＡ６２００）を用いて、空気雰囲気下、３０℃〜９００℃の温度範囲、及び昇温速度１０℃／分で、熱重量分析を行った。１００℃〜９００℃における重量損失から、カーボン被覆粒子全体の重量に対する被覆層の被覆量を求めた。
【０１２１】
（比重）
実施例及び比較例で得られた粒子の比重を、乾式自動密度計（島津製作所社製、アキュピックＩＩ１３４）を用いて測定した（サンプル量：０．２ｇ）。
【０１２２】
（ＯＤ値）
実施例及び比較例で得られた粒子の光学密度ＯＤ値は、以下のようにして求めた。得られた粒子４５重量％に対し、硬化剤としてイルガキュア９０７（ＢＡＳＦ社製）２．６重量％、硬化性化合物５２．４重量％を分散混合させて硬化性組成物とし、その組成物をシランカップリング剤処理を施したスライドガラス状にナイフコーターで１μｍの厚さで塗布した。その後、塗布面より紫外線（３６５ｎｍ、６０００ｍＪ／ｃｍ２）を照射し塗膜を硬化し、塗布膜を得た。得られた塗布膜を透過濃度計（エックスライト社製、品番「Ｍｏｄｅｌ  ３０１」）を用いて測定した。
【０１２３】
ここで、硬化性化合物は２−ヒドロキシエチルメタクリレート（和光純薬社製）３０ｇ、ジアリルフタレート（和光純薬社製）１０ｇ、ジトリメチロールプロパントリアクリエート（新中村化学社製）１０ｇ、ウレタンアクリレートＵ−４ＨＡ（新中村化学社製）１０ｇを混合して得た。
【０１２４】
（体積抵抗率）
実施例及び比較例で得られた粒子の体積抵抗率を、粉体抵抗測定システム（三菱化学アナリテック社製）を用いて、荷重１５Ｎでの体積抵抗率を測定した。
【０１２５】
（分散性）
実施例及び比較例で得られた粒子の分散性を、遠心沈降・光透過方式の分散安定性分析装置（Ｌ．Ｕ．Ｍ社製ＬＵＭｉＳｉｚｅｒ６１２）を用いて評価した。具体的には、ポリビニールアルコール（ＰＶＡ）の５％水溶液に対して粒子を５重量％の割合で分散した組成物約１ｍｌをガラス製分析セルに入れ、その上澄み液に光を照射し、１時間あたりの透過する光量の変化量の積分値を求め、分散性を以下の基準で評価した。
【０１２６】
１時間後の光量の変化量が５％以下の場合：〇
１時間後の光量の変化量が５％を超える場合：×
【０１２７】
結果を下記の表１に示す。
【０１２８】
【表１】
2020186307.tif 000004
【符号の説明】
【０１２９】
１…カーボン被覆粒子
２…基材粒子
２ａ…表面
３…被覆層
【図１】
2020186307.tif 000005